이어서 , 제 2 온도 범위 및 제 2 시간 동안 소성 하 는 단계 ( S 250 ) 가 수행 될 수 있 다 . 상기 소성 에 의하 여 보 론 이 도핑 된 최종 양극 활물질 에 제조 될 수 있 는데 , 상기 제 2 온도 범위 는 700 ℃ 내지 1000 ℃ 이 고 , 제 2 시간 은 8 시간 내지 15 시간 일 수 있 다 . 상기 소성 하 는 단계 ( S 250 ) 의 제 2 온도 범위 에서 700 ℃ 미만 이 면 , 양극 활물질 의 이 차 입자 를 구성 하 는 일차 입자 들 이 전체 적 으로 균일 하 게 정렬 되 지 않 고 , 1000 ℃ 초과 이 면 일부 물질 이 증발 하 는 등 공정 효율 이 저하 되 어 문제 된다 . 바람직 하 게 는 상기 제 2 온도 범위 는 상기 제 1 온도 범위 의 1 . 8 배 내지 2 . 2 배 로 수행 될 수 있 다 .